(57)【要約】  ポリ（α（１→３）グルカン）を濃ギ酸水溶液と合わせることによって形成され、任意選択的に塩化メチレンを含有する溶液は、ポリ（α（１→３）グルカン）のホルミル化形を生成することが示されている。このように調製された溶液は、紡糸繊維を凝固浴内で凝固する場合に、ポリ（α（１→３）グルカン）の繊維へと溶液紡糸するのに有用であると示されている。このように製造された繊維は望ましい物理的性質を示す。用いられたポリ（α（１→３）グルカン）は、発酵により製造される組換え酵素の作用によって合成された。
2016537464.tif 000002
【特許請求の範囲】
【請求項１】
ギ酸８５〜９８重量％、グリコシド結合により連結されたグルコースおよびホルミル化グルコース反復単位を含む、固形分５〜３０重量％のホルミル化ポリ（α（１→３）グルカン）を含む溶液であって、前記グルコシド結合の５０％以上がα（１→３）グリコシド結合であり；前記ホルミル化ポリ（α（１→３）グルカン）の数平均分子量が少なくとも１０，０００ダルトンであり；かつ前記ホルミル化ポリ（α（１→３）グルカン）のホルミル化度が０．１〜２の範囲にある、溶液。
【請求項２】
ホルミル化ポリ（α（１→３）グルカン）の前記固形分が、７〜２０％の範囲である、請求項１に記載の溶液。
【請求項３】
前記ホルミル化度が、１．０〜１．５の範囲である、請求項１に記載の溶液。
【請求項４】
前記ホルミル化ポリ（α（１→３）グルカン）が、グリコシド結合によって連結されたグルコースおよびホルミル化グルコース反復単位を含み、前記グリコシド結合の９０％以上がα（１→３）グリコシド結合であり、グルコース反復単位間の結合の９０％を超える結合がα（１→３）グリコシド結合である、請求項１に記載の溶液。
実施例におけるポリマーの多くがデキストランでプライムされており、したがっていくつかの１−６結合を含有する。
【請求項５】
前記ホルミル化ポリ（α（１→３）グルカン）が、α（１→６）グリコシド結合によって連結されたグルコースおよびホルミル化グルコース反復単位をさらに含む、請求項１に記載の溶液。
【請求項６】
前記ホルミル化ポリ（α（１→３）グルカン）の数平均分子量が少なくとも４０，０００ダルトンである、請求項１に記載の溶液。
【請求項７】
塩化メチレンをさらに含む、請求項１に記載の溶液。
【請求項８】
形成された紡糸溶液の全重量に対して５〜２０重量％になるポリ（α（１→３）グルカン）を８５〜９８％のギ酸水溶液中に溶解することによって紡糸溶液を形成し、それによって、グリコシド結合によって連結されるグルコースおよびホルミル化グルコース反復単位を含むホルミル化ポリ（α（１→３）グルカン）を製造する工程であって、前記グリコシド結合の５０％以上がα（１→３）グリコシド結合であり；前記ホルミル化ポリ（α（１→３）グルカン）の数平均分子量が少なくとも１０，０００ダルトンであり；かつそのように形成された前記ホルミル化ポリ（α（１→３）グルカン）のホルミル化度が０．１〜２の範囲にある、工程と、前記溶液を紡糸口金を通して流し、それによって繊維が形成される工程と、前記繊維を液体凝固剤と接触させる工程と、を含む方法。
【請求項９】
ポリ（α（１→３）グルカン）７〜２０重量％が、前記紡糸溶液に溶解される、請求項８に記載の方法。
【請求項１０】
前記液体凝固剤が水またはメタノールである、請求項８に記載の方法。
【請求項１１】
前記紡糸溶液が、塩化メチレンをさらに含む、請求項８に記載の方法。
【請求項１２】
前記ポリ（α（１→３）グルカン）において、前記反復単位の１００％がグルコースであり、かつ反復単位間の前記結合の９０％以上がα（１→３）グリコシド結合である、請求項８に記載の方法。
【請求項１３】
前記ホルミル化ポリ（α（１→３）グルカン）が、α（１→６）グリコシド結合によって連結された、グルコースおよびホルミル化グルコース反復単位をさらに含む、請求項８に記載の方法。
【請求項１４】
前記ポリ（α（１→３）グルカン）が、少なくとも４０，０００ダルトンの数平均分子量を特徴とする、請求項８に記載の方法。
【請求項１５】
グリコシド結合によって連結された、グルコースおよびホルミル化グルコース反復単位を含むホルミル化ポリ（α（１→３）グルカン）を含む繊維であって、前記グリコシド結合の５０％以上がα（１→３）グリコシド結合であり；前記ホルミル化ポリ（α（１→３）グルカン）の数平均分子量が少なくとも１０，０００ダルトンであり、かつ前記ホルミル化ポリ（α（１→３）グルカン）のホルミル化度が０．１〜２の範囲である、繊維。
【請求項１６】
前記ホルミル化度が１．０〜１．５の範囲である、請求項１５に記載の繊維。
【請求項１７】
前記ホルミル化ポリ（α（１→３）グルカン）において、グルコース反復単位間の結合の９０％以上がα（１→３）グリコシド結合である、請求項１５に記載の繊維。
【請求項１８】
前記ホルミル化ポリ（α（１→３）グルカン）の数平均分子量が少なくとも４０，０００ダルトンである、請求項１５に記載の繊維。
【請求項１９】
前記ホルミル化ポリ（α（１→３）グルカン）が、α（１→６）グリコシド結合によって連結された、グルコースおよびホルミル化グルコース反復単位をさらに含む、請求項１５に記載の繊維。
【請求項２０】
請求項１５に記載の繊維を含む、マルチフィラメント糸。
【発明の詳細な説明】
【技術分野】
【０００１】
本発明は、ポリ（α（１→３）グルカン）の繊維を製造するのに有用な新規な組成物であって、濃ギ酸水溶液中のホルメート誘導体化またはホルミル化ポリ（α（１→３）グルカン）の溶液である組成物に関する。用いられるホルミル化ポリ（α（１→３）グルカン）は、グルコシルトランスフェラーゼ酵素の作用によって合成される。
【背景技術】
【０００２】
今世紀初頭以来、主にセルロース、β（１→４）グリコシド結合を介した天然プロセスによってグルコースから形成されるポリマーの形での多糖が知られている；例えば、非特許文献１を参照のこと。他の多数の多糖ポリマーもそれに開示されている。
【０００３】
多くの既知の多糖の中でもセルロースのみが、繊維として商業的に卓越している。特に、綿、天然セルロースの高純度形が、繊維用途におけるその有益な特性についてよく知られている。
【０００４】
セルロースは、液晶溶液を形成するのに十分な鎖延長および溶解状態での主鎖剛性を示す；例えばＯ’Ｂｒｉｅｎの特許文献１を参照のこと。当技術分野の教示から、十分な多糖の鎖延長はβ（１→４）結合多糖においてのみ達成することができること、その主鎖形状から著しく逸脱すると、秩序相の形成に必要とされる、分子アスペクト比が低くなるであろうことが示唆されている。
【０００５】
さらに最近では、α（１→３）グリコシド結合を特徴とするグルカンポリマーが、唾液連鎖球菌（Ｓｔｒｅｐｔｏｃｏｃｃｕｓ  ｓａｌｉｖａｒｉｕｓ）から単離されるＧｔｆＪグルコシルトランスフェラーゼと、ショ糖の水溶液を接触させることによって単離されている（非特許文献２）。α（１→３）−Ｄ−グルカンの高度に結晶質の、高度に配向した低分子量フィルムが、Ｘ線回折分析のために製造されている（非特許文献３）。Ｏｇａｗａの文献において、不溶性グルカンポリマーはアセチル化され、そのアセチル化グルカンをクロロホルム中で５％溶液を形成するように溶解し、その溶液をフィルムに流延する。次いで、そのフィルムを１５０℃にてグリセリン中で延伸にかけ、それによってフィルムが配向し、溶液流延フィルムの元の長さの６．５倍にそれが延伸される。延伸後、フィルムを脱アセチル化し、圧力容器内で１４０℃の過熱水中でアニーリングすることによって結晶化させる。このように熱い水性環境に多糖をさらすと、鎖の切断および分子量の減少と共に、それに付随する機械的性質の低下が起こることは当技術分野でよく知られている。
【０００６】
光合成および代謝プロセスにおけるその卓越した役割から、グルコースをベースとする多糖およびグルコース自体が特に重要である。ポリアンヒドログルコースの分子鎖をどちらもベースとするセルロースおよびデンプンは、地球上で最も豊富なポリマーであり、商業的に極めて重要である。かかるポリマーは、その生活環全体にわたって環境的に優しく、かつ再生可能なエネルギーおよび原料資源から構成される。
【０００７】
「グルカン」という用語は、８通りの可能な方法で連結されているβ−Ｄ−グルコースモノマー単位を含む多糖を意味する当技術分野の用語であり、セルロースはグルカンである。
【０００８】
グルカンポリマー内で、その反復モノマー単位は、鎖でつながったパターンに続いて、様々な配置で結合され得る。鎖でつながったパターンの性質は、アルドヘキソース環が閉じてヘミアセタールを形成する場合に、どのように環が閉じるかに一部依存する。グルコース（アルドヘキソース）の開鎖形態は４つの不斉中心を有する（以下参照）。したがって、２４または１６通りの可能な開鎖形態があり、そのＤおよびＬグルコースの開鎖形態は２つである。環が閉じている場合には、新たな不斉中心がＣ１に形成され、したがって５個の不斉炭素が作られる。グルコースに関して、環がどのように閉じるかに応じて、ポリマーにさらに縮合すると、α（１→４）−結合ポリマー、例えばデンプン、またはβ（１→４）−結合ポリマー、例えばセルロースが形成される。ポリマーにおけるＣ１での配置は、αまたはβ結合ポリマーであるかどうかを決定し、αまたはβに続くカッコ内の数字は、鎖つなぎがそれを介して行われる炭素原子を意味する。
【０００９】
【化１】
2016537464.tif 000003
【００１０】
グルカンポリマーによって示される特性は、鎖つなぎパターンによって決定される。例えば、セルロースおよびデンプンの非常に異なる特性は、その鎖つなぎパターンの各性質によって決定される。デンプンまたはアミロースはα（１→４）結合グルコースからなり、特に水によって膨潤または溶解することから、繊維を形成しない。一方、セルロースは、β（１→４）結合グルコースからなり、結晶質および疎水性の両方である優れた構造材料を作り、綿繊維としての繊維用途だけでなく、木材形態の構造に一般に使用される。
【００１１】
他の天然繊維と同様に、綿は制約のもとで発展しており、その多糖構造および物理的性質は繊維用途に最適化されていない。特に、綿繊維は短繊維長さであり、断面積および繊度のバリエーションが限定されている繊維であり、かつ非常に骨の折れる、土地集約的なプロセスで製造される。
【００１２】
Ｏ’Ｂｒｉｅｎの特許文献２には、アセチル化ポリ（α（１→３）グルカン）の液晶溶液から繊維を製造するプロセスが開示されている。次に、このように製造された繊維を脱アセチル化し、その結果、ポリ（α（１→３）グルカン）の繊維が得られる。
【先行技術文献】
【特許文献】
【００１３】
【特許文献１】米国特許第４，５０１，８８６号明細書
【特許文献２】米国特許第７，０００，０００号明細書
【非特許文献】
【００１４】
【非特許文献１】Ａｐｐｌｉｅｄ  Ｆｉｂｒｅ  Ｓｃｉｅｎｃｅ，Ｆ．Ｈａｐｐｅｙ，Ｅｄ．，Ｃｈａｐｔｅｒ８，Ｅ．Ａｔｋｉｎｓ，Ａｃａｄｅｍｉｃ  Ｐｒｅｓｓ，Ｎｅｗ  Ｙｏｒｋ，１９７９
【非特許文献２】Ｓｉｍｐｓｏｎ  ｅｔ  ａｌ．，Ｍｉｃｒｏｂｉｏｌｏｇｙ，ｖｏｌ  １４１，ｐｐ．１４５１−１４６０（１９９５）
【非特許文献３】Ｏｇａｗａ  ｅｔ  ａｌ．，Ｆｉｂｅｒ  Ｄｉｆｆｒａｃｔｉｏｎ  Ｍｅｔｈｏｄｓ，４７，ｐｐ．３５３−３６２（１９８０）
【発明の概要】
【課題を解決するための手段】
【００１５】
その新規な溶液から繊維を溶液紡糸することにより、分子量を犠牲にすることなく、高度な配向および結晶質のホルミル化ポリ（α（１→３）グルカン）繊維を提供する、かなりの利点が、本発明の方法にもたらされる。
【００１６】
一態様において、本発明は、ギ酸８５〜９８重量％、およびグリコシド結合によって連結されるグルコースおよびホルミル化グルコース反復単位を含む、固形分５〜３０重量％のホルミル化ポリ（α（１→３）グルカンを含む紡糸水溶液に関し、前記グルコシド結合の５０％以上がα（１→３）グリコシド結合であり；ホルミル化ポリ（α（１→３）グルカン）の数平均分子量は少なくとも１０，０００ダルトンであり；かつホルミル化ポリ（α（１→３）グルカン）のホルミル化度が０．１〜２の範囲にある。
【００１７】
他の態様において、本発明は、得られる紡糸溶液の全重量に対して、ポリ（α（１→３）グルカン）５〜２０重量％をギ酸８５〜９８％の水溶液中に溶解することによって紡糸溶液を形成し、それによってグリコシド結合によって連結されるグルコースおよびホルミル化グルコース反復単位を含むホルミル化ポリ（α（１→３）グルカン）を製造する工程であって、前記グリコシド結合の５０％以上がα（１→３）グリコシド結合であり；ポリ（α（１→３）グルカン）の数平均分子量が少なくとも１０，０００ダルトンであり；かつ、そのように形成されたホルミル化ポリ（α（１→３）グルカン）のホルミル化度が０．１〜２の範囲にある、工程と、紡糸口金を通して、前記溶液を流し、それによって繊維が形成される工程と、前記繊維を液体凝固剤と接触させる工程と、を含む方法に関する。
【００１８】
他の態様において、本発明は、グリコシド結合によって連結されるグルコースおよびホルミル化グルコース反復単位を含むホルミル化ポリ（α（１→３）グルカン）を含む繊維であって、前記グリコシド結合の５０％以上がα（１→３）グリコシド結合であり；ホルミル化ポリ（α（１→３）グルカン）の数平均分子量が少なくとも１０，０００ダルトンであり；かつそのホルミル化ポリ（α（１→３）グルカン）のホルミル化度が０．１〜２の範囲にある、繊維に関する。
【図面の簡単な説明】
【００１９】
【図１Ａ】本発明のホルミル化ポリ（α（１→３）グルカン）繊維のエアギャップ紡糸または湿式紡糸に適した装置の概略図である。
【図１Ｂ】図１Ａの噴霧装置をより詳細に示す。
【発明を実施するための形態】
【００２０】
本明細書に値の範囲が示される場合、特に指定がない限り、その範囲の終点を包含することが意図される。本明細書で使用される数値は、ＡＳＴＭ  Ｅ２９−０８  Ｓｅｃｔｉｏｎ  ６に記載の有効数字に関する化学における標準プロトコルに従って得られる有効桁数の精度を有する。例えば、数字４０は、３５．０〜４４．９の範囲を包含するのに対して、数字４０．０は、３９．５０〜４０．４９の範囲を包含する。
【００２１】
「固形分」という用語は、溶液中の溶質の重量による濃度を意味する。その溶液中で化学反応が起こらない場合には、固形分は単に、最終溶液中の添加された固形分の重量パーセンテージである。したがって、水９８ｇにＮａＣｌを２ｇ添加した場合には、固形分は２％となる。しかしながら、本発明の場合には、ギ酸溶媒が、添加されたポリ（α（１→３）グルカン）溶質と反応してホルミルステル基が形成し、その結果、実際の固形分は、添加されたポリ（α（１→３）グルカン）の重量により単に計算された数値よりも、ホルミルエステル基の重量分、高くなる。固形分は以下の式：
【数１】
2016537464.tif 000004
（式中、ＳＣは「固形分」を表し、Ｗｔ（ＦＧ）、Ｗｔ（ＦＡ（ａｑ））はそれぞれ、ホルミル化ポリ（α（１→３）グルカン）および水性ギ酸（ＦＡ）溶液の重量である）から計算される。ギ酸水溶液重量は、それに塩化メチレン（ＭｅＣｌ２）を組み込むことからのいずれかの寄与をさらに含む。「固形分」という用語は、溶液の全重量に対するホルミル化ポリ（α（１→３）グルカン）の濃度（重量による）と同義である。
【００２２】
重量パーセントは、「重量％」で表される。
【００２３】
グルカン、および特にポリ（α（１→３）グルカン）などのポリマーは、互いに共有結合された、多数のいわゆる反復単位で構成される。ポリマー鎖における反復単位はジラジカルであり、そのラジカル形態は、反復単位間の化学結合を提供する。本発明の目的では、「グルコース反復単位」という用語は、ポリマー鎖において他のジラジカルに連結されたグルコースのジラジカル形態を意味し、それによって前記ポリマー鎖が形成される。
【００２４】
「グルカン」という用語は、繊維の形成に適していない、オリゴマーおよび低分子量ポリマーなどのポリマーを意味する。本発明の目的のために、本発明の実施に適したグルカンポリマーは、少なくとも１０，０００ダルトン、好ましくは少なくとも４０，０００ダルトンの数平均分子量を特徴とする、ポリ（α（１→３）グルカン）またはホルミル化ポリ（α（１→３）グルカン）である。分子量の実際の上限は決定されていない。一般に、所定の繊維形成ポリマーの高分子量バッチから製造される繊維の特性は、同じ繊維形成ポリマーの低分子量バッチから製造された繊維の特性よりも優れていることは当技術分野で公知である。しかしながら、分子量が１００，０００Ｄａを超えて、より詳しくは２００，０００Ｄａを超えて、またさらに詳しくは５００，０００Ｄａを超えて増加すると、結晶化速度が、紡糸繊維の特性を変化させるのに十分に遅くなり得る。さらに、分子量が高くなるほど、溶解するのが難しくなり、より粘性の溶液が形成する傾向があり、紡糸するのが難しくなる。したがって、本発明の実施者は、加工性と紡糸繊維の特性との間で分子量のトレードオフをする必要がある。
【００２５】
ギ酸溶液を接触させると、本発明で使用するのに適したポリ（α（１→３）グルカン）は、反復単位におけるペンダントヒドロキシル基とギ酸との反応によって、ポリ（α（１→３）グルカン）のホルミルエステルへの転化を受ける。このように製造されたホルミル化ポリ（α（１→３）グルカン）は、０．１〜２、好ましくは０．５〜１．５の範囲のホルミル化度（ＤＯＦ）を特徴とする。「ホルミル化」という用語は、以下の反応：
【化２】
2016537464.tif 000005
（式中、Ｒはポリマー主鎖である）
に従ったグルカンにおけるヒドロキシル基とギ酸との反応を意味する技術用語である。
【００２６】
本発明の方法で使用するのに適したポリ（α（１→３）グルカン）の場合には、各環状ヘキソース反復単位が、潜在的な反応に使用される３つのヒドロキシルを提供し、上記の反応スキームに従って、ホルメートを形成する。「ホルミル化度」という用語は、ホルメートへの反応を実際に受けている、各反復単位における利用可能なヒドロキシル部位の平均数を意味する。受けることができる、適切なＰＡＧポリマー分子のホルミル化の理論上の最大ホルミル化度は３であり、つまり、そのポリマーにおける、あらゆるヒドロキシル部位が、ホルミルエステルへの転化を受けていると考えられる。実際には、２を超えるホルミル化度を達成することは難しい。
【００２７】
本発明の目的のために、ＤＯＦは、以下に提供される方法に従って核磁気共鳴（ＮＭＲ）によって決定される。
【００２８】
本発明に従って、適切なホルミル化ポリ（α（１→３）グルカン）ポリマーは、ホルミル化度０．１〜２、好ましくは０．５〜１．５までホルミル化を受けている。ＤＯＦ０．１とは、反復単位１０個につき平均１個のヒドロキシル部位がギ酸と反応して、ホルミルエステルを形成することを意味する。ＤＯＦ２とは、反復単位１０個につき平均２０個のヒドロキシル部位が反応して、ホルミルエステルを形成することを意味する。
【００２９】
一般に、ＤＯＦが高くなるにしたがって、紡糸溶液中の可能性のある固形分も、およそ固形分３０％まで高くなる。一般に、固形分が高い安定な溶液ほど、紡糸性能が高くなる。ＤＯＦは、溶液中のギ酸の濃度、および反応を進行するために考慮される時間に応じて異なる。２を超えるＤＯＦは、十分な時間、混合等が許される場合に達成されると考えられるが、実際には、２を超えるＤＯＦを達成する反応速度は、許容できないほど遅いことが判明している。２を超えるＤＯＦを有するホルミル化グルカンは、今までに達成されているよりも、さらに優れた紡糸性能を提供し得ると考えられる。
【００３０】
一態様において、本発明は、水性ギ酸８５〜９８重量％を含む溶液に関し、前記溶液は、固形分５〜３０重量％のホルミル化ポリ（α（１→３）グルカン）を有し；ホルミル化ポリ（α（１→３）グルカン）の数平均分子量は、少なくとも１０，０００ダルトンであり；かつホルミル化ポリ（α（１→３）グルカン）のホルミル化度は、０．１〜２、好ましくは０．５〜１．５の範囲にある。
【００３１】
一実施形態において、固形分濃度は、７．５〜１５％の範囲である。
【００３２】
本発明の方法で使用するのに適しているポリ（α（１→３）グルカン）は、グリコシド結合によって連結されたグルコース反復単位を含むグルカンであり、前記グリコシド結合の５０％以上がα（１→３）グリコシド結合である。適切なポリ（α（１→３）グルカン）は、少なくとも１０，０００Ｄａの数平均分子量（Ｍｎ）を特徴とする。一実施形態において、ポリ（α（１→３）グルカン）における反復単位の９０モル％以上がグルコース反復単位であり、グルコース反復単位間の結合の５０％以上がα（１→３）グリコシド結合である。好ましくは、反復単位の９５モル％以上、最も好ましくは１００モル％がグルコース反復単位である。好ましくは、グルコース単位間の結合の９０％以上がα（１→３）グリコシド結合である。
【００３３】
本発明の方法の一実施形態において、ポリ（α（１→３）グルカン）は、少なくとも４０，０００Ｄａの数平均分子量を特徴とする。
【００３４】
本発明の実施に適したポリ（α（１→３）グルカン）は、α（１−６）グリコシド結合によって連結された反復単位をさらに含み得る。
【００３５】
様々な多糖の単離および精製が、たとえばＴｈｅ  Ｐｏｌｙｓａｃｃｈａｒｉｄｅｓ，Ｇ．Ｏ．Ａｓｐｉｎａｌｌ，Ｖｏｌ．１，Ｃｈａｐ．２，Ａｃａｄｅｍｉｃ  Ｐｒｅｓｓ，Ｎｅｗ  Ｙｏｒｋ，１９８３に記述されている。本発明に適したα（１→３）多糖を生成する手段では、満足な収率が得られ、純度９０％が適切である。米国特許第７，０００，０００号明細書に開示される、このような一方法において、ポリ（α（１→３）−Ｄ−グルコース）は、当技術分野で教示される方法に従って、唾液連鎖球菌（Ｓｔｒｅｐｔｏｃｏｃｃｕｓ  ｓａｌｉｖａｒｉｕｓ）から単離されるｇｔｆＪグルコシルトランスフェラーゼと、ショ糖の水溶液を接触させることによって形成される。かかる代替方法において、ｇｔｆＪは、以下で詳述される遺伝子組換えされた大腸菌（Ｅ．Ｃｏｌｉ）によって生成される。
【００３６】
本発明の紡糸水溶液は、ギ酸の濃縮水溶液に、溶液の全重量に対して適切なポリ（α（１→３）グルカン）を５〜２０重量％添加することによって調製され、任意選択的に、Ｃ１またはＣ２炭化水素またはハロゲン化炭素０〜１０体積％をさらに含む。一実施形態において、炭化水素またはハロゲン化炭素は塩化メチレン（ＭｅＣｌ２）である。得られた溶液を撹拌して完全に混合する。ホルミル化ポリ（α（１→３）グルカン）が、これらの条件下にてその場で形成される。ホルミル化ポリ（α（１→３）グルカン）の固形分が５％未満である場合に、溶液の繊維形成能力が低下する。１５％を超える固形分の溶液は、形成にはますます厄介であり、ますます積極的な溶液形成技術が必要とされる。
【００３７】
所定のいずれかの実施形態において、ホルミル化ポリ（α（１→３）グルカン）の溶解限度は、ホルミル化ポリ（α（１→３）グルカン）の分子量、ギ酸の濃度、ホルミル化度、混合の継続時間、形成された状態での溶液の粘度、溶液にかけられる剪断力、および混合が行われる温度の関数である。一般に、せん断混合が高く、温度が高いほど、固形分が高くなる関連性がある。混合の最高温度は１００℃に制限されるが、ギ酸溶液の沸点は好ましくは、グルカンの不要な分解を防ぐために周囲温度（２３℃）付近に維持される。溶解性および曳糸性（ｓｐｉｎｎａｂｉｌｉｔｙ）の観点から、ギ酸（ａｑ）およびＭｅＣｌ２の最適濃度は、混合プロセスにおける他のパラメーターに応じて変化し得る。
【００３８】
本発明はさらに、ホルミル化ポリ（α（１→３）グルカン）のギ酸水溶液を紡糸口金を通して流し、それによって繊維が形成される工程と、前記繊維を酸性液体凝固剤と接触させる工程と、を含む方法であって、ギ酸およびその共溶媒成分が混和性であるが、ホルミル化ポリ（α（１→３）グルカン）に対して非溶媒である方法に関する。
【００３９】
一実施形態において、ＭｅＣｌ２は、５〜１０重量％の範囲の濃度を有する液体凝固剤の一成分である。
【００４０】
本発明の方法の更なる実施形態において、適切なポリ（α（１→３）グルカン）は、反復単位の１００％がグルコースであり、かつグルコース反復単位間の結合の９０％を超える結合がα（１→３）グリコシド結合である、ポリ（α（１→３）グルカン）である。
【００４１】
本発明の方法において、安定な繊維形成を達成するために、溶液中に必要とされるホルミル化ポリ（α（１→３）グルカン）の最低固形分は、ホルミル化ポリ（α（１→３）グルカン）の分子量、ならびにホルミル化度に応じて異なる。本発明の実施において、固形分５％は、安定な繊維形成に必要な濃度のおよその下限であることが判明している。１５％を超える、特に２０％を超える固形分にて、過剰量の不溶解ホルミル化ポリ（α（１→３）グルカン）が存在する傾向があり、紡糸性能の低下が起こる。少なくとも７．５％の固形分を有する溶液が好ましい。９８％水性ギ酸中で約７．５〜約１５％の範囲の固形分がさらに好ましい。少なくとも４０，０００Ｄａの数平均分子量および０．１〜２、好ましくは０．５〜１．５の範囲のホルミル化度を特徴とする、ホルミル化ポリ（α（１→３）グルカン）が好ましい。
【００４２】
本発明の溶液からの紡糸は、当技術分野で公知の手段によって、Ｏ’Ｂｒｉｅｎの上記の明細書に記載のように達成することができる。粘性紡糸溶液は、ピストンのプッシュまたはポンプの作用などの手段によって単口または多口紡糸口金または他の形状のダイを通して押し出すことができる。紡糸口金の口は、当技術分野で公知のように、円形、平面、マルチローバル（ｍｕｌｔｉ−ｌｏｂａｌ）等のあらゆる断面形状であることができる。次いで、押出されたストランドを従来の手段によって、溶媒を抽出する役割を果たす液体凝固剤を含有する凝固浴に通し、そのポリマーが繊維へと凝固される。
【００４３】
適切な液体凝固剤としては、限定されないが、水またはメタノールまたはその混合物が挙げられる。一実施形態、液体凝固剤は、０〜１００℃の範囲、好ましくは１５〜７０℃の範囲の温度で維持される。
【００４４】
好ましい実施形態において、押出し成形は、凝固浴内に直接行われる。当技術分野で「湿式紡糸」として公知のかかる状況において、紡糸口金は一部、または完全に凝固浴内に浸される。紡糸口金および付随する付属器具は、ステンレス鋼または白金／金などの耐食合金製であるべきである。
【００４５】
一実施形態において、次いで、凝固浴から、残留する酸を中和かつ希釈するために設けられた第２浴内に、このように凝固された繊維を通す。第２浴は好ましくは、Ｈ２Ｏ、メタノール、または５％水性ＮａＨＣＯ３、またはその混合物を含有する。水性ＮａＨＣＯ３が好ましい。一実施形態において、１つまたは複数の中和洗浄浴に、巻き取られた繊維のパッケージを各浴において４時間までの時間浸す。５％水性ＮａＨＣＯ３、メタノール、およびＨ２Ｏをそれぞれ含む一連の浴が満足の行くものであることが判明している。
【００４６】
代替の実施形態において、第２浴は取り除かれ。繊維は、凝固浴を出ると巻取装置に直接送られる。
【００４７】
更なる代替方法において、第２浴は、蒸気抽出によって残留低分子量種を除去するため、かつ凝固した繊維をヒートセットまたはアニールするために用いることができる炉またはオーブンに取り替えられる。
【００４８】
更なる代替方法において、設置することができる炉は、第２浴と巻取装置の間にある。
【００４９】
本発明はさらに、以下の具体的な実施形態によって、限定されないが、さらに詳細に説明される。
【実施例】
【００５０】
【表１】
2016537464.tif 000006
【００５１】
ルコシルトランスフェラーゼ（ＧｔｆＪ）酵素の製造
種培地
発酵槽のスターター培養物を増殖させるのに使用される種培地は、酵母抽出物（Ａｍｂｅｒｘ６９５、１リットル当たり５．０グラム（ｇ／Ｌ））、Ｋ２ＨＰＯ４（１０．０ｇ／Ｌ）、ＫＨ２ＰＯ４（７．０ｇ／Ｌ）、クエン酸ナトリウム二水和物（１．０ｇ／Ｌ）、（ＮＨ４）２ＳＯ４（４．０ｇ／Ｌ）、ＭｇＳＯ４七水和物（１．０ｇ／Ｌ）およびクエン酸鉄アンモニウム（０．１０ｇ／Ｌ）を含有した。５Ｎ  ＮａＯＨまたはＨ２ＳＯ４のいずれかを使用して、培地のｐＨを６．８に調整し、培地をフラスコ内で滅菌した。滅菌後の添加は、グルコース（５０重量％溶液を２０ｍＬ／Ｌ）およびアンピシリン（２５ｍｇ／ｍＬストック溶液を４ｍＬ／Ｌ）を含んだ。
【００５２】
発酵槽培地
発酵槽において使用される増殖培地は、ＫＨ２ＰＯ４（３．５０ｇ／Ｌ）、ＦｅＳＯ４七水和物（０．０５ｇ／Ｌ）、ＭｇＳＯ４七水和物（２．０ｇ／Ｌ）、クエン酸ナトリウム二水和物（１．９０ｇ／Ｌ）、酵母抽出物（Ａｍｂｒｅｘ６９５、５．０ｇ／Ｌ）、Ｓｕｐｐｒｅｓｓｏｒ７１５３消泡剤（１リットル当たり０．２５ミリリットル、ｍＬ／Ｌ）、ＮａＣｌ（１．０ｇ／Ｌ）、ＣａＣｌ２二水和物（１０ｇ／Ｌ）、およびＮＩＴ微量元素溶液（１０ｍＬ／Ｌ）を含有した。ＮＩＴ微量元素溶液は、クエン酸一水和物  （１０ｇ／Ｌ）、ＭｎＳＯ４水和物合物（２ｇ／Ｌ）、ＮａＣｌ（２ｇ／Ｌ）、ＦｅＳＯ４七水和物（０．５ｇ／Ｌ）、ＺｎＳＯ４七水和物（０．２ｇ／Ｌ）、ＣｕＳＯ４五水和物（０．０２ｇ／Ｌ）およびＮａＭｏＯ４二水和物（０．０２ｇ／Ｌ）を含有した。滅菌後の添加は、グルコース（５０重量％溶液を１２．５ｇ／Ｌ）およびアンピシリン（２５ｍｇ／ｍＬストック溶液を４ｍＬ／Ｌ）を含んだ。
【００５３】
グルコシルトランスフェラーゼ（ｇｔｆＪ）酵素発現株の作製
大腸菌（Ｅ．ｃｏｌｉ）（ＤＮＡ２．０，Ｍｅｎｌｏ  Ｐａｒｋ  ＣＡ）における発現に対して最適化されたコドンを用いて、唾液連鎖球菌（Ｓｔｒｅｐｔｏｃｏｃｃｕｓ  ｓａｌｉｖａｒｉｕｓ）（ＡＴＣＣ２５９７５）からの成熟グルコシルトランスフェラーゼ酵素（ＧｔｆＪ；ＥＣ２．４．１．５；ＧＥＮＢＡＮＫ（登録商標）ＡＡＡ２６８９６．１、配列番号３）をコードする遺伝子を合成した。核酸産物（配列番号１）をｐＪｅｘｐｒｅｓｓ４０４（登録商標）（ＤＮＡ２．０，Ｍｅｎｌｏ  Ｐａｒｋ  ＣＡ）にサブクローニングし、ｐＭＰ５２として同定されるプラスミド（配列番号２）を産生した。プラスミドｐＭＰ５２を使用して、大腸菌（Ｅ．ｃｏｌｉ）ＭＧ１６５５（ＡＴＣＣ４７０７６）を形質転換し、ＭＧ１６５５／ｐＭＰ５２として同定される株を産生した。
【００５４】
本明細書で使用される組換えＤＮＡおよび分子クローニング標準技術は当技術分野でよく知られており、Ｓａｍｂｒｏｏｋ，Ｊ．ａｎｄ  Ｒｕｓｓｅｌｌ，Ｄ．，Ｍｏｌｅｃｕｌａｒ  Ｃｌｏｎｉｎｇ：Ａ  Ｌａｂｏｒａｔｏｒｙ  Ｍａｎｕａｌ，Ｔｈｉｒｄ  Ｅｄｉｔｉｏｎ，Ｃｏｌｄ  Ｓｐｒｉｎｇ  Ｈａｒｂｏｒ  Ｌａｂｏｒａｔｏｒｙ  Ｐｒｅｓｓ，Ｃｏｌｄ  Ｓｐｒｉｎｇ  Ｈａｒｂｏｒ，ＮＹ（２００１）；およびＳｉｌｈａｖｙ，Ｔ．Ｊ．，Ｂｅｎｎａｎ，Ｍ．Ｌ．ａｎｄ  Ｅｎｑｕｉｓｔ，Ｌ．Ｗ．，Ｅｘｐｅｒｉｍｅｎｔｓ  ｗｉｔｈ  Ｇｅｎｅ  Ｆｕｓｉｏｎｓ，Ｃｏｌｄ  Ｓｐｒｉｎｇ  Ｈａｒｂｏｒ  Ｌａｂｏｒａｔｏｒｙ  Ｐｒｅｓｓ，Ｃｏｌｄ  Ｓｐｒｉｎｇ  Ｈａｒｂｏｒ，ＮＹ（１９８４）；およびＡｕｓｕｂｅｌ，Ｆ．Ｍ．ｅｔ．ａｌ．，Ｓｈｏｒｔ  Ｐｒｏｔｏｃｏｌｓ  ｉｎ  Ｍｏｌｅｃｕｌａｒ  Ｂｉｏｌｏｇｙ，５ｔｈ  Ｅｄ．Ｃｕｒｒｅｎｔ  Ｐｒｏｔｏｃｏｌｓ，Ｊｏｈｎ  Ｗｉｌｅｙ  ａｎｄ  Ｓｏｎｓ，Ｉｎｃ．，Ｎ．Ｙ．，２００２に記述されている。
【００５５】
微生物培養に適した材料および方法は、当技術分野でよく知られている。以下の実施例で使用するのに適した技術は、Ｍａｎｕａｌ  ｏｆ  Ｍｅｔｈｏｄｓ  ｆｏｒ  Ｇｅｎｅｒａｌ  Ｂａｃｔｅｒｉｏｌｏｇｙ（Ｐｈｉｌｌｉｐｐ  Ｇｅｒｈａｒｄｔ，Ｒ．Ｇ．Ｅ．Ｍｕｒｒａｙ，Ｒａｌｐｈ  Ｎ．Ｃｏｓｔｉｌｏｗ，Ｅｕｇｅｎｅ  Ｗ．Ｎｅｓｔｅｒ，Ｗｉｌｌｉｓ  Ａ．Ｗｏｏｄ，Ｎｏｅｌ  Ｒ．Ｋｒｉｅｇ  ａｎｄ  Ｇ．Ｂｒｉｇｇｓ  Ｐｈｉｌｌｉｐｓ，Ｅｄｓ．），Ａｍｅｒｉｃａｎ  Ｓｏｃｉｅｔｙ  ｆｏｒ  Ｍｉｃｒｏｂｉｏｌｏｇｙ：Ｗａｓｈｉｎｇｔｏｎ，Ｄ．Ｃ．（１９９４））；またはＭａｎｕａｌ  ｏｆ  Ｉｎｄｕｓｔｒｉａｌ  Ｍｉｃｒｏｂｉｏｌｏｇｙ  ａｎｄ  Ｂｉｏｔｅｃｈｎｏｌｏｇｙ，３ｒｄ  Ｅｄｉｔｉｏｎ（Ｒｉｃｈａｒｄ  Ｈ．Ｂａｌｔｚ，Ｊｕｌｉａｎ  Ｅ．Ｄａｖｉｅｓ，ａｎｄ  Ａｒｎｏｌｄ  Ｌ．Ｄｅｍａｉｎ  Ｅｄｓ．），ＡＳＭ  Ｐｒｅｓｓ，Ｗａｓｈｉｎｇｔｏｎ，ＤＣ，２０１０に記載されている。
【００５６】
発酵における組換えｇｔｆＪの産生
発酵槽における組換えｇｔｆＪ酵素の産生は、上記に記載のように作製されたｇｔｆＪ酵素を発現することによって開始された。種培地のアリコート１０ｍＬを１２５ｍＬ使い捨てバッフル付きフラスコに添加し、２０％グリセロール中の上記で調製された大腸菌（Ｅ．ｃｏｌｉ）ＭＧ１６５５／ｐＭＰ５２の培養物１．０ｍＬをそれに接種した。毎分回転数３００（ｒｐｍ）にて３時間振盪しながら、この培養物を３７℃で増殖させた。
【００５７】
２Ｌ振とうフラスコに種培地０．５Ｌを装入することによって、発酵槽を開始するための種培物を調製した。プレシード培養物１．０ｍＬを無菌的に、フラスコ内の種培地０．５Ｌに移し、３７℃および３００ｒｐｍにて５時間培養した。上述の発酵槽培地８Ｌを３７℃で含有する１４Ｌ発酵槽（Ｂｒａｕｎ，Ｐｅｒｔｈ  Ａｍｂｏｙ，ＮＪ）に、光学濃度５５０ｎｍ（ＯＤ５５０）＞２にて種培養物を移した。
【００５８】
大腸菌（Ｅ．ｃｏｌｉ）ＭＧ１６５５／ｐＭＰ５２の細胞を発酵槽内で増殖させ、培地のグルコース濃度が０．５ｇ／Ｌに下がった時に、グルコースの供給（ＭｇＳＯ４・７Ｈ２Ｏ  １重量％を含有する５０重量％グルコース溶液）を開始した。１分当たり供給物０．３６グラム（供給物ｇ／分）にて供給を開始し、各時間で供給物０．４２、０．４９、０．５７、０．６６、０．７７、０．９０、１．０４、１．２１、１．４１、１．６３、１．９２、２．２ｇ／分に連続的にそれぞれ増加した。その後、グルコース濃度が０．１ｇ／Ｌを超えたときにグルコース供給を減らすか、または一時的に停止することによって、その速度を一定に維持した。ＹＳＩグルコース分析器（ＹＳＩ，Ｙｅｌｌｏｗ  Ｓｐｒｉｎｇｓ，Ｏｈｉｏ）を使用して、培地のグルコース濃度をモニターした。
【００５９】
細胞がＯＤ５５０７０に達した時に、０．５Ｍ  ＩＰＴＧ（イソプロピルβ−Ｄ−１−チオガラクト−ピラノシド）９ｍＬを添加して、グルコシルトランスフェラーゼ酵素活性の誘導を開始した。溶存酸素（ＤＯ）濃度を空気飽和度２５％にて制御した。最初にインペラー攪拌速度（４００〜１２００ｒｐｍ）によって、後に通気速度（２〜１０標準リットル／分、ｓｌｐｍ）によって、ＤＯを制御した。ｐＨを６．８で制御した。ＮＨ４ＯＨ（１４．５％（重量／体積、ｗ／ｖ））およびＨ２ＳＯ４（２０％（ｗ／ｖ））をｐＨ制御に使用した。背圧を０．５バールで維持した。様々な間隔（２０、２５および３０時間）にて、Ｓｕｐｐｒｅｓｓｏｒ７１５３消泡剤５ｍＬを発酵槽内に添加し、泡立ちを抑えた。ＩＰＴＧを添加して８時間後に、遠心分離によって細胞を収集し、−８０℃で細胞ペーストとして保存した。
【００６０】
細胞ペーストからのｇｔｆＪ粗製酵素抽出物の製造
上記で得られた細胞ペーストを５０ｍＭリン酸カリウム緩衝液（ｐＨ７．２）に１５０ｇ／Ｌで懸濁し、スラリーを調製した。そのスラリーを１２，０００ｐｓｉでホモジナイズし（Ｒａｎｎｉｅ型装置、ＡＰＶ−１０００またはＡＰＶ１６．５６）、ホモジネートを４℃に冷却した。適度に力強く攪拌しながら、細胞ホモジネート１リットル当たり、フロック（ｆｌｏｃ）溶液（Ａｌｄｒｉｃｈ番号４０９１３８、５０ｍＭリン酸ナトリウム緩衝液（ｐＨ７．０）中にて５％）５０ｇを添加した。攪拌を弱めて、１５分間軽く攪拌した。次いで、４５００ｒｐｍにて３時間、５〜１０℃で遠心することによって、細胞ホモジネートを清澄化にした。粗製ｇｔｆＪ酵素抽出物を含有する上清を３０キロダルトン（ｋＤａ）カットオフ膜で濃縮した（約５倍）。ｇｆｔＪ酵素溶液中のタンパク質の濃度は、ビシンコニン酸（ＢＣＡ）タンパク質アッセイ（Ｓｉｇｍａ  Ａｌｄｒｉｃｈ）によって４〜８ｇ／Ｌであると決定された。
【００６１】
ポリマーの製造
移動相として３．０％ＬｉＣｌ（Ａｌｄｒｉｃｈ，Ｍｉｌｗａｕｋｅｅ，ＷＩ）と共に、Ｊ．Ｔ  Ｂａｋｅｒ，Ｐｈｉｌｌｉｐｓｂｕｒｇ，ＮＪから入手したＤＭＡｃを用いて、Ｚｏｒｂａｘ  ＰＳＭ  Ｂｉｍｏｄａｌシリカカラム２個（Ａｇｉｌｅｎｔ，Ｗｉｌｍｉｎｇｔｏｎ，ＤＥ）を備えたＧＰＣＶ／ＬＳ２０００（商標）（Ｗａｔｅｒｓ  Ｃｏｒｐｏｒａｔｉｏｎ，Ｍｉｌｆｏｒｄ，ＭＡ）クロマトグラフを使用して、サイズ排除クロマトグラフィー（ＳＥＣ）によって分子量を決定した。試料は、５．０％ＬｉＣｌと共にＤＭＡｃ中に溶解された。
【００６２】
以下に記載のように製造されたポリマーＰ１〜Ｐ１１の分子量を表１に示す。
【００６３】
ポリマーＰ１（Ｅ１０２９８９−９３）
ショ糖１０００ｇ、デキストランＴ−１０  ４ｇ、およびｐＨ６．８〜７．０に調整されたリン酸カリウム緩衝液１リットルを合わせることによって、水性溶液２０リットルを調製した。１０％ＫＯＨを使用して、ｐＨメーターで滴定することによって、ｐＨを調整し、脱イオン水で体積を２０リットルにした。次いで、このように調製された溶液に、上記で製造された酵素抽出物１６０ｍｌを装入し、周囲温度にて７２時間静置した。３２５メッシュスクリーンを使用して、ブフナー漏斗で４０マイクロメーターの濾紙上に、得られたグルカン固形物を収集した。濾過した後、濾過ケークを脱イオン水中での再懸濁のサイクルに２回かけ、続いて濾過した。次いで得られた固形物をメタノール中での再懸濁のサイクルに２回かけ、続いて濾過した。得られた濾過ケークを漏斗上でプレスし、真空下にて室温で一晩乾燥させた。白色のフレーク状固形物の収量は１３８グラムであった。分子量を表１に示す。
【００６４】
ポリマーＰ２（Ｄ１０３０２９−１６Ｅ）
ショ糖１０００ｇ、デキストランＴ−１０  ２０ｇ、ホウ酸３７０．９８ｇ（ホウ酸濃度３００ｍＭを得るため）およびｐＨを７．５に調整された十分な量の４Ｎ  ＮａＯＨ溶液を合わせることによって、水溶液２０リットルを調製した。ｐＨを調整し、脱イオン水で体積を２０Ｌにした。次いで、この溶液に、上記で製造された酵素抽出物２００ｍｌを装入し、周囲温度にて４８時間静置した。３２５メッシュスクリーンを使用して、ブフナー漏斗で４０マイクロメーターの濾紙上に、得られたグルカン固形物を収集した。濾過した後、濾過ケークを脱イオン水中での再懸濁のサイクルに４回かけ、続いて濾過した。次いで得られた固形物をメタノール中での再懸濁のサイクルに２回かけ、続いて濾過した。得られた濾過ケークを漏斗上でプレスし、真空下にて５０℃で１２時間を超える時間乾燥させた。白色のフレーク状固形物の収量は２４６グラムであった。分子量を表１に示す。
【００６５】
ポリマーＰ３（Ｄ１０３０２９−１６ｋ）
ショ糖１０００ｇ、グルコース２ｇ、ホウ酸３７０．９８ｇおよびｐＨを８．０に調整するのに十分な量の４Ｎ  ＮａＯＨ溶液を合わせることによって、水溶液２０リットルを調製した。ｐＨを調整し、脱イオン水で体積を２０リットルにした。次いで、この溶液に、上記で製造された酵素抽出物５００ｍｌを装入し、冷却浴を使用して５℃に冷却し、その温度を６０時間維持した。３２５メッシュスクリーンを使用して、ブフナー漏斗で４０マイクロメーターの濾紙上に、得られたグルカン固形物を収集した。濾過した後、濾過ケークを脱イオン水中での再懸濁のサイクルに４回かけ、続いて濾過した。次いで、得られた固形物をメタノール中での再懸濁のサイクルに２回かけ、続いて濾過した。このようにして得られた濾過ケークを漏斗上でプレスし、真空中にて周囲温度で少なくとも２４時間乾燥させた。白色のフレーク状固形物の収量は２０５グラムであった。分子量を表１に示す。
【００６６】
ポリマーＰ４（Ｄ１０２６８４−６５）
ショ糖１０００ｇ、デキストランＴ−１０  ４ｇ、および５０ｍＭリン酸カリウム緩衝液１３６ｍｌを合わせることによって、水溶液２０リットルを調製した。成分のすべてを加え、１０％水酸化カリウムを使用して、ｐＨをｐＨ６．９〜７．０に調整し、その後、体積を２０．６リットルにした。次いで、この溶液に、上記で製造された酵素抽出物６０ｍｌを装入し、周囲温度にて９４時間静置した。３２５メッシュスクリーンを使用して、ブフナー漏斗で４０マイクロメーターの濾紙上に、得られたグルカン固形物を収集した。濾過ケークを脱イオン水中に再懸濁し、上記のようにさらに２回濾過した。濾過後、濾過ケークを脱イオン水中での再懸濁のサイクルに３回かけ、続いて濾過した。得られた固形物をアセトン中での懸濁のサイクルに２回かけ、濾過した。このように製造された濾過ケークを漏斗上でプレスし、真空中にて３０℃で乾燥させた。白色のフレーク状固形物の収量は１１３グラムであった。分子量を表１に示す。
【００６７】
ポリマーＰ５（Ｄ１０２６８４−６６）
ポリマーＰ４について上述のように、ポリマーＰ５を製造した。白色のフレーク状固形物の収量は１０１グラムであった。分子量を表１に示す。
【００６８】
ポリマーＰ６（Ｄ１０３０２９−１９Ａ）
ショ糖１０００ｇ、デキストランＴ−１０  ２０ｇ、ホウ酸３７０．９８ｇおよびｐＨを７．５に調整するのに十分な量の４Ｎ  ＮａＯＨ溶液を合わせることによって、水溶液２０リットルを調製した。ｐＨを調整し、脱イオン水で体積を２０リットルにした。次いで、この溶液に、上記で製造された酵素抽出物２００ｍｌを装入し、周囲温度にて４８時間静置した。３２５メッシュスクリーンを使用して、ブフナー漏斗で４０マイクロメーターの濾紙上に、得られたグルカン固形物を収集した。濾過した後、濾過ケークを脱イオン水中での懸濁のサイクルに４回かけ、続いて濾過した。次いで、得られた固形物をアセトン中での懸濁のサイクルに２回かけ、続いて濾過した。白色のフレーク状固形物の収量は２２７グラムであった。
【００６９】
ポリマーＰ７（Ｄ１０３０２９−１９Ｂ）
ショ糖１０００ｇ、デキストランＴ−１０  ２０ｇ、ホウ酸３７０．９８ｇおよびｐＨを７．５に調整するのに十分な量の４Ｎ  ＮａＯＨ溶液を合わせることによって、水性溶液２０リットルを調製した。ｐＨを調整し、脱イオン水で体積を２０リットルにした。次いで、この溶液に、上記で製造された酵素抽出物１８０ｍｌを装入し、周囲温度にて４８時間静置した。３２５メッシュスクリーンを使用して、ブフナー漏斗で４０マイクロメーターの濾紙上に、得られたグルカン固形物を収集した。濾過した後、濾過ケークを脱イオン水中での懸濁のサイクルに４回かけ、続いて濾過した。次いで、得られた固形物をアセトン中での懸濁のサイクルに２回かけ、続いて濾過した。このように製造された濾過ケークを漏斗上でプレスし、真空中にて室温で乾燥させた。白色のフレーク状固形物の収量は２２９グラムであった。
【００７０】
ポリマーＰ８（Ｄ１０３０３２−９）
ショ糖１０００ｇ、リン酸カリウム２７．４ｇ、およびｐＨを７．０に調整するのに十分な量の４Ｎ  ＮａＯＨ溶液を合わせることによって、水性溶液２０リットルを調製した。ｐＨを調整し、脱イオン水で体積を２０リットルにした。次いで、この溶液に、上記で製造された酵素抽出物５００ｍｌを装入し、周囲温度にて２４時間撹拌した。３２５メッシュスクリーンを使用して、ブフナー漏斗で４０マイクロメーターの濾紙上に、得られたグルカン固形物を収集した。濾過した後、濾過ケークを脱イオン水中での懸濁のサイクルに４回かけ、続いて濾過した。次いで、得られた固形物をメタノール中での懸濁のサイクルに２回かけ、続いて濾過するだけでなく、ジエチルエーテル中にも懸濁し、続いて最後に濾過した。濾過ケークを漏斗上でプレスし、真空中にて周囲温度で乾燥させた。白色のフレーク状固形物の収量は６３グラムであった。分子量を表１に示す。
【００７１】
ポリマーＰ９（Ｅ１１６００７−２９）
ショ糖７５０ｇ、デキストランＴ−１０  ９ｇ、未変性エタノール３００ｍｌ、および５０ｍＭリン酸カリウム緩衝液１５０ｍｌを合わせることによって、水溶液３リットルを調製した。このように形成された溶液のｐＨを、１０％水酸化カリウムを使用してｐＨ６．８〜７．０に調整した。脱イオン水を添加することによって、溶液の最終体積を３リットルにした。次いで、この溶液に、上記で製造された酵素抽出物４０ｍｌを装入し、周囲温度にて７２時間静置した。３２５メッシュスクリーンを使用して、ブフナー漏斗で４０マイクロメーターの濾紙上に、得られたグルカン固形物を収集した。濾過した後、濾過ケークを脱イオン水中での懸濁のサイクルに３回かけ、続いて濾過した。次いで、得られた固形物をメタノール中での懸濁のサイクルに２回かけ、続いて濾過した。このように製造された濾過ケークを漏斗上でプレスし、真空中にて室温で乾燥させた。白色のフレーク状固形物の収量は１３８グラムであった。分子量を表１に示す。
【００７２】
ポリマーＰ１０（Ｅ１１６００７−７８）
ショ糖４５０ｇ、デキストランＴ−１０  ９ｇ、未変性エタノール３００ｍｌ、および５０ｍＭリン酸カリウム緩衝液１５０ｍｌを合わせることによって、水溶液３リットルを調製した。このように形成された溶液のｐＨを、１０％水酸化カリウムを使用してｐＨ６．８〜７．０に調整した。脱イオン水を添加することによって、溶液の最終体積を３リットルにした。次いで、この溶液に、上記で製造された酵素抽出物４０ｍｌを装入し、周囲温度にて７２時間静置した。３２５メッシュスクリーンを使用して、ブフナー漏斗で４０マイクロメーターの濾紙上に、得られたグルカン固形物を収集した。濾過した後、濾過ケークを脱イオン水中での懸濁のサイクルに２回かけ、続いて濾過した。次いで、得られた固形物をメタノール中での懸濁のサイクルに２回かけ、続いて濾過した。それに続いて、固形物をジエチルエーテル中に懸濁し、続いて再び濾過した。このように製造された濾過ケークを漏斗上でプレスし、真空中にて室温で乾燥させた。白色のフレーク状固形物の収量は５６グラムであった。分子量を表１に示す。
【００７３】
ポリマーＰ１１（ＳＳＬ８４７５−１）
Ｄ１０２６３９−００８法：
撹拌および温度制御を備えた１５０ガロンのガラス内張り反応器内で、脱イオン水約２６５Ｌをショ糖３２．５ｋｇ、リン酸水素カリウム０．７ｋｇ、およびホウ酸９．２７ｋｇに添加した。そのｐＨを、１６％ＮａＯＨ（１１ｋｇ）を使用して７．８〜８．０に調整した。このように形成された溶液に、上記で製造された酵素抽出物７６０ｍｌを装入し、続いて十分な脱イオンを添加して、最終体積を５００リットルにした。次いで、反応容器内で櫂形攪拌機を使用して、１００ｒｐｍ未満にて、反応物を２５℃で４８時間混合した。４８時間後、反応物を５０℃に３０分間加熱し、次いで冷却した。得られたグルカン固形物をＺｗａｇフィルターに移し、母液を除去した。各工程で水約６５リットルを使用して、置き換えることによって水で４回ケークを洗浄した。最後に、各回でメタノール６５リットルを使用して、さらに２回の取り替え洗浄を行った。材料を真空下にて６０℃で乾燥させた。白色のフレーク状固形物の収量は６．５ｋｇであった。分子量を表１に示す。
【００７４】
【表２】
2016537464.tif 000007
【００７５】
紡糸溶液および繊維紡糸
紡糸溶液
各繊維実施例に関して、ポリエチレン製ジップロック（ｚｉｐ  ｌｏｃｋ）に、ポリマーと、表２に示すＰＡＧ固形分を有する溶液約２００ｍｌを調製するのに適切な量の溶媒と、を装入することによって、相当する紡糸溶液を調製した。溶媒の組成を表２に示す。表２において、９０／１０ｖ／ｖ  ９８％ＦＡ／Ｈ２Ｏの表記は、例えば溶媒が２００ｍｌを占めるようにするために、９８％ギ酸（水性）１８０ｍｌが水２０ｍｌと合わせられた。同様に、９５／５ｗ／ｗ  ９８％ＦＡ／Ｈ２Ｏは、溶媒が２００ｍｌを占めるように、９８％ギ酸（水性）９５重量％が更なるＨ２Ｏ５重量％と合わせられたことを意味し、次いでその溶液は、凝集した塊を破壊するために、密閉バッグ内で手作業で混練され、次いで室温で一晩静置された。翌日、一部溶解した溶液（透明であるが、少量の目に見える粒子を含有する）を、１００および３２５メッシュステンレス鋼スクリーンなどのスクリーンパックを含有する紡糸セルに移した。ピストンは、粘性混合物の上にある、紡糸セルの上部に嵌め込まれた。次いで、ピストンを駆動するために電動式ウォームギヤーを使用して、１／４インチのステンレス鋼管材料製のカップラーを介して第１セルと接近して連結された同様に装備された紡糸セル内にスクリーンを通して、混合物をポンプ注入した。このように、混合物を１３サイクルを通して、前後にポンプ注入した。調製して約２０時間後に、このように調製された溶液を上述の紡糸装置に供給した。
【００７６】
【表３】
2016537464.tif 000008
【００７７】
【表４】
2016537464.tif 000009
【００７８】
【表５】
2016537464.tif 000010
【００７９】
図１Ａは、本発明の紡糸プロセスで用いられる装置の概略図である。ウォームギヤドライブ１が、制御速度にて、紡糸セル３内に嵌め込まれたピストン上でラム２を駆動した。紡糸セルは、１００および３２５メッシュステンレス鋼スクリーンなどのフィルターアセンブリを含有した。紡糸パック４は、紡糸口金５と、任意選択的に紡糸口金のプレフィルターとしてステンレス鋼スクリーンを含有した。紡糸口金は１つまたは複数の穴を有し、その数を表３に示す。各紡糸口金の穴は、表３に示す長さおよび直径を特徴とした。本発明の方法はそれによって限定されないが、紡糸口金の穴の断面は円形であった。それから製造された押出しフィラメント６を液体凝固浴７内に誘導した。表３に示すように、フィラメントは、短いエアギャップを通じて紡糸口金から、または液体凝固浴に直接、押出され、紡糸口金の底部は、エアギャップ０インチによって示される浴に浸漬された。
【００８０】
押出し物は、必要ではないが、前後に動かして、通常Ｔｅｆｌｏｎ（登録商標）ＰＴＦＥで製造されたガイド８の間の浴に通すことができる。図１には浴の１回通過のみを示す。凝固浴７を出ると、表３に示すように、その周りに急冷されたフィラメントが巻き取られる、独立して駆動するロール１０を使用して、急冷されたフィラメント９が任意選択的に、延伸ゾーンに誘導された。その急冷されたフィラメントは任意選択的に、表３に示すように、延伸浴１１または炉に誘導され、押出されたフィラメントの更なる溶媒抽出、洗浄または延伸など、さらに処理される。延伸浴は、水またはメタノールを含む液体１３を含有した。このようにして製造されたフィラメントを次いで、トラバース機構１４に誘導し、ボビン上に繊維を均一に分配し、巻取装置１５を使用してプラスチックボビンに回収した。延伸ロール１０は、巻取装置１５の前に繊維が延伸されるように、様々な速度で駆動される。図１Ｂに詳細に示される、穴の開いたパイプスプレーアセンブリを使用して、延伸ロール１０は第２浴の液体１３と接触し、液体１３のスプレーで連続的に洗浄された。
【００８１】
一部の実施形態において、駆動ロール１０の一方または両方を繊維経路から取り除いたが、それにもかかわらず、繊維は延伸浴に浸漬された。その２つは互いに独立している。
【００８２】
一部の実施形態において、多数のフィラメントが、多口紡糸口金を通して押出され、そのように製造されたフィラメントを集束してヤーンが形成された。更なる実施形態において、本方法は、多数のヤーンを同時に製造することができるように、多数の多口紡糸口金をさらに含む。
【００８３】
各実施形態において、製造された繊維の巻取りボビンを、表２に示す液体のバケツに一晩浸した。次いで、このように浸漬された繊維のボビンを少なくとも２４時間、空気乾燥させた。
【００８４】
紡糸セル、ピストン、連結チューブ材料、および紡糸口金はすべてステンレス鋼製であった。
【００８５】
繊維の物理的性質の測定
試験片の長さが１０インチであることを除いては、ＡＳＴＭ標準Ｄ２１０１−８２に準拠する方法および装置を使用して、テナシティ、伸びおよび初期弾性率などの物理的性質を測定した。報告される結果は、５〜１０個の個々のフィラメント試験の平均である。
【００８６】
製造されたすべての繊維の物理的性質を決定した。その結果を表４に示す。製造された繊維のデニール、テナシティ（Ｔ）（グラム／デニール）（ｇｐｄ）、破断点伸び（Ｅ，％）、および初期弾性率（Ｍ）（ｇｐｄ）などの物理的性質が含まれる。
【００８７】
【表６】
2016537464.tif 000011
【００８８】
【表７】
2016537464.tif 000012
【００８９】
【表８】
2016537464.tif 000013
【図１Ａ】
2016537464.tif 000014
【図１Ｂ】
2016537464.tif 000015
【国際調査報告】
2016537464.tif 000016
2016537464.tif 000017
2016537464.tif 000018